(57)【要約】      （修正有）【課題】経時変化、環境変化に対しても安定してカブリのない高品質な画像を形成できる現像方法の提供。【解決手段】トナー坦持体を用いてキナクリドン系着色剤を含有するトナー母粒子と外添剤からなる負極性カラートナーを潜像坦持体に移送し、前記潜像坦持体上の静電潜像を可視像化する形式であって、摩擦帯電の方式をとる一成分現像方法において、前記トナー母粒子が粉砕法により製造されたトナー母粒子であって、かつ、前記トナー母粒子、キナクリドン系着色剤およびトナー坦持体の帯電列の関係がプラス側から順にトナー坦持体、キナクリドン系着色剤、トナー母粒子である。トナー母粒子、キナクリドン系着色剤および外添剤の帯電列の関係として、キナクリドン系着色剤および外添剤の帯電列がトナー母粒子の帯電列よりもプラス側にある。【選択図】図１
2006058904.tif 000002
【特許請求の範囲】
【請求項１】
トナー坦持体を用いてキナクリドン系着色剤を含有するトナー母粒子と外添剤からなる負極性カラートナーを潜像坦持体に移送し、前記潜像坦持体上の静電潜像を可視像化する形式であって、摩擦帯電の方式をとる一成分現像方法において、前記トナー母粒子が粉砕法により製造されたトナー母粒子であって、かつ、前記トナー母粒子、キナクリドン系着色剤およびトナー坦持体の帯電列の関係がプラス側から順にトナー坦持体、キナクリドン系着色剤、トナー母粒子であることを特徴とする現像方法。
【請求項２】
トナー母粒子、キナクリドン系着色剤および外添剤の帯電列の関係として、キナクリドン系着色剤および外添剤の帯電列がトナー母粒子の帯電列よりもプラス側にあることを特徴とする請求項１記載の現像方法。
【請求項３】
トナー坦持体を用いてローダミン系着色剤を含有するトナー母粒子と外添剤からなる正極性カラートナーを潜像坦持体に移送し、前記潜像坦持体上の静電潜像を可視像化する形式であって、摩擦帯電の方式をとる一成分現像方法において、前記トナー母粒子が粉砕法により製造されたトナー母粒子であって、かつ、前記トナー母粒子、ローダミン系着色剤およびトナー坦持体の帯電列の関係がマイナス側から順にトナー坦持体、ローダミン系着色剤、トナー母粒子であることを特徴とする現像方法。
【請求項４】
トナー母粒子、ローダミン系着色剤および外添剤の帯電列の関係として、ローダミン系着色剤および外添剤の帯電列がトナー母粒子の帯電列よりもマイナス側にあることを特徴とする請求項３記載の現像方法。
【発明の詳細な説明】
【技術分野】
【０００１】
本発明は電子写真法、特にトナー担持体を用いて着色剤を含有するトナー母粒子と外添剤からなるトナーを潜像担持体に移送し、潜像担持体上の静電潜像を可視像化する形式の現像方法に関する。更に詳しくは、トナー担持体、及びトナーを構成する着色剤、トナー母粒子、外添剤の帯電列の関係に関する。
【背景技術】
【０００２】
従来、電子写真法としては、いわゆるカールソンプロセスを基本として、これまでに多数の方法が提案されている。一般には光導電性物質を用いた感光体上に静電気的潜像を形成し、次に該潜像に‘トナー’と呼ばれる微粉末を選択的に付着させ、現像を行い、該潜像を顕像化する。この顕像化したトナーを必要に応じて紙などの転写材に転写した後、熱及び圧力、または溶剤蒸気などにより定着し画像形成物を得るものである。
【０００３】
感光体上の静電気的潜像をトナーにより、可視像化する現像方法としては乾式現像方式、液体現像方式に大別でき、さらに乾式現像方式としてはキャリアを使用する二成分現像方式として磁気ブラシ現像法、カスケード現像法などが知られている。また、一成分現像方式としては、ジャンピング現像法、ＦＥＥＤ現像法、磁気ブラシ現像法などが知られている。また、上記静電潜像を可視像化するトナーとしては、負極性トナーまたは正極性トナーが使用され、現像方式としては正転現像、反転現像方式が用いられている。
【０００４】
特に、近年注目されている１成分現像方式においては、２成分現像方式のようなキャリア粒子を使用しない為、トナー担持体や、トナー担持体上にトナーの薄層を形成するための層厚規制部材や、トナー担持体にトナーを供給するための供給部材により、トナーに効率的に電荷を付与しなければならない。この問題を解決するために、これまでに種々の提案がなされている。
【０００５】
しかし、従来の提案は、トナー担持体や層厚規制部材とトナーの帯電列の関係、あるいは外添剤の表面処理等にのみ着目してなされたものであり、特にトナーの経時的劣化を考慮すると、トナーへの効率的な電荷付与には不十分であり、非画像部のトナー付着、つまり地カブリを減少させる事が困難であるという問題点を有していた。この問題点に関して、当社にて先にトナー担持体、トナー母粒子、外添剤の帯電列を規定することにより、地カブリを経時的劣化及び環境変化を含め低減できることを提案した（特許文献１）。
【０００６】
その後、特許文献１を基に更に鋭意研究を行った結果、着色剤も効率的な電荷付与に寄与することが見いだされた。
【０００７】
従来、トナーの着色剤に注目した改良提案として、様々な提案がなされており、例えば、帯電性が良好な着色剤の採用、及び着色剤に帯電性向上剤をブレンドするなどして効率的な電荷付与を狙った提案がされている。しかし、着色剤として、特に顔料を用いた場合には、着色剤がトナー母粒子中で２次凝集を起こし易く、その結果、トナー母粒子表面に露出したり、トナー母粒子から離脱したりする。離脱した着色剤や着色剤が表面に露出したトナー母粒子は、トナー担持体などの帯電付与部材に静電付着する。また、摩擦帯電の方式をとる現像方法においては、トナーへの機械的ストレスがかかるため、更に着色剤はトナー担持体などへ付着しやすくなる。この付着した着色剤及び着色剤が表面に露出したトナー母粒子は、トナー担持体などの帯電性を不安定にし、その結果、トナー母粒子の帯電性を不安定にし地カブリを増加させる。この改良提案として、着色剤を被覆し、２次凝集を防ぎ、トナー母粒子表面に着色剤が露出することを防止するなどの提案がされている（特許文献２）。しかし、摩擦帯電の方式をとる現像方式において、従来の着色剤の被覆による提案では、どうしてもトナーへの機械的ストレスにより着色剤表面が露出し脱落してしまい、経時的に安定して帯電付与ができず地カブリが増加するという問題点を有していた。
【特許文献１】特開平６−２３６０６５号公報
【特許文献２】特開昭５６ー８００５５号公報
【発明の開示】
【発明が解決しようとする課題】
【０００８】
本発明は以上のような現況に鑑みなされたものであり、その主たる目的は、着色剤及び着色剤が表面に露出したトナー母粒子が、トナー担持体などのトナーに電荷を付与する部材に付着しても、効率的な電荷付与ができ地カブリの少ない良好画像を印字できる耐久性に優れた現像方式を提案することにある。
【０００９】
また、別の目的は、高温高湿、低温低湿環境下においても安定した高画質の画像を長期に渡って提供する事を目的にする。
【課題を解決するための手段】
【００１０】
本発明の請求項１記載の現像方法は、トナー坦持体を用いてキナクリドン系着色剤を含有するトナー母粒子と外添剤からなる負極性カラートナーを潜像坦持体に移送し、前記潜像坦持体上の静電潜像を可視像化する形式であって、摩擦帯電の方式をとる一成分現像方法において、前記トナー母粒子が粉砕法により製造されたトナー母粒子であって、かつ、前記トナー母粒子、キナクリドン系着色剤およびトナー坦持体の帯電列の関係がプラス側から順にトナー坦持体、キナクリドン系着色剤、トナー母粒子であることを特徴とする。      
【００１１】
請求項１記載の現像方法において、トナー母粒子、キナクリドン系着色剤および外添剤の帯電列の関係として、キナクリドン系着色剤および外添剤の帯電列がトナー母粒子の帯電列よりもプラス側にあることを特徴とする。
【００１２】
本発明の請求項３記載の現像方法は、トナー坦持体を用いてローダミン系着色剤を含有するトナー母粒子と外添剤からなる正極性カラートナーを潜像坦持体に移送し、前記潜像坦持体上の静電潜像を可視像化する形式であって、摩擦帯電の方式をとる一成分現像方法において、前記トナー母粒子が粉砕法により製造されたトナー母粒子であって、かつ、前記トナー母粒子、ローダミン系着色剤およびトナー坦持体の帯電列の関係がマイナス側から順にトナー坦持体、ローダミン系着色剤、トナー母粒子であることを特徴とする。
【００１３】
請求項３記載の現像方法において、トナー母粒子、ローダミン系着色剤および外添剤の帯電列の関係として、ローダミン系着色剤および外添剤の帯電列がトナー母粒子の帯電列よりもマイナス側にあることを特徴とする。
【発明の効果】
【００１４】
以上本発明によれば、トナー担持体、着色剤、トナー母粒子、外添剤の帯電列関係が、（１）  トナー母粒子よりも、そのトナー母粒子に含まれる着色剤単体の方が、負極性トナーの場合にはマイナス側を上位とし、また、正極性トナーの場合にはプラス側を上位とすると、トナー母粒子よりも摩擦帯電列下位にあること。上記より、トナー担持体に着色剤が付着してもトナー母粒子に効率的に電荷付与することができる。
【００１５】
（２）  トナー母粒子よりも、そのトナー母粒子に含まれる着色剤単体の方が、負極性トナーの場合にはマイナス側を上位とし、また、正極性トナーの場合にはプラス側を上位とすると、トナー母粒子よりも摩擦帯電列下位にあり、更にトナー担持体よりも着色剤の方が摩擦帯電列上位にあること。上記にすることにより、特に遊離した着色剤にも効率的に電荷付与できる。
【００１６】
トナー母粒子よりも着色剤及び外添剤の方が、負極性トナーの場合にはマイナス側を上位とし、また、正極性トナーの場合にはプラス側を上位とすると、トナー母粒子よりも摩擦帯電列下位にあること。上記にすることにより、特に着色剤と外添剤がトナー担持体に付着しても効率的にトナー母粒子に電荷付与できる。
【００１７】
トナー母粒子よりも着色剤及び外添剤の方が、負極性トナーの場合にはマイナス側を上位とし、また、正極性トナーの場合にはプラス側を上位とすると、トナー母粒子よりも摩擦帯電列下位にあり、更にトナー担持体よりも着色剤の方が摩擦帯電列上位にあり、更にトナー担持体よりも外添剤の方が摩擦帯電列下位にあること。上記にすることにより、特に着色剤及び外添剤がトナー担持体に付着した状態であっても、遊離した着色剤に効率的に電荷付与することができる。
【００１８】
トナー母粒子よりも着色剤及び外添剤の方が、負極性トナーの場合にはマイナス側を上位とし、また、正極性トナーの場合にはプラス側を上位とすると、トナー母粒子よりも摩擦帯電列下位にあり、更にトナー担持体よりも着色剤及び外添剤の方が摩擦帯電列上位にあること。上記にすることにより、特に、着色剤及び外添剤がトナー担持体に付着した状態であっても、遊離した着色剤、更に遊離した外添剤にも効率的に電荷付与することができる。
【００１９】
トナー母粒子よりも着色剤及び外添剤の方が、負極性トナーの場合にはマイナス側を上位とし、また、正極性トナーの場合にはプラス側を上位とすると、トナー母粒子よりも摩擦帯電列下位にあり、更にトナー担持体よりも着色剤及び外添剤の方が、摩擦帯電列上位にあり、更に着色剤よりも外添剤の方が、摩擦帯電列下位にある事。上記にすることにより、特に、トナー担持体に付着した外添剤によっても、遊離した着色剤に効率的に電荷付与できる。
【００２０】
以上より、逆極性トナーの発生を抑える事ができ、カブリによる画質劣化がなく、高品質な画像を形成できるという効果を有する。また、経時変化、環境変化に対しても安定してカブリのない高品質な画像を形成できるという効果を有する。また、本発明を用いる事により、材料選択巾が広がり、種種の材料を用いて、比較的容易にカブリのない良好な画像を形成する事ができるという効果を有する。
【発明を実施するための最良の形態】
【００２１】
以下、実施例により本発明を詳細に説明する。
【００２２】
尚、本発明の負極性トナーとは、潜像担持体上の静電潜像が顕像化される領域（以下、画像部）において、潜像担持体画像部とトナー担持体の間の電界の方向が、潜像担持体からトナー担持体に向くときに、トナー担持体上のトナーが潜像担持体上の画像部に移動し、静電潜像を顕像化するトナーである。叉、本発明の正極性トナーとは、潜像担持体上の静電潜像が顕像化される領域（以下、画像部）において、潜像担持体画像部とトナー担持体の間の電界の方向が、トナー担持体から潜像担持体に向くときに、トナー担持体上のトナーが潜像担持体上の画像部に移動し、静電潜像を顕像化するトナーである。
【００２３】
図面に基づき本発明を説明する。まず負極性トナーを用いる場合について説明する。
【００２４】
図１（ａ）は請求項１記載の摩擦帯電列の関係で、着色剤の摩擦帯電列がトナー母粒子よりもプラス側にある場合である。詳しくは、プラス側から着色剤、トナー担持体、トナー母粒子、外添剤の順に並んだ場合を示したものである。図１（ｂ）はトナー担持体１、外添剤２、トナー母粒子３、着色剤４の現像装置内での帯電極性の関係を模式的に示したものである。この図１（ｂ）に示すように、着色剤４がトナー母粒子３から離脱してトナー担持体１表面に付着した場合、図１（ａ）の関係より、トナー母粒子３はトナー担持体１表面の着色剤４と接触してマイナスに帯電され、電界Ｎにより、潜像担持体１１上の画像部に移動し、潜像を顕像化するのに用いられる。逆にトナー担持体１表面の着色剤４はプラスに帯電する。よってトナー母粒子３は地カブリの原因となるプラスには帯電されず、潜像担持体１１上の潜像を顕像化する正規のトナーとして用いられる。
【００２５】
上記のように請求項１記載の発明においては、摩擦帯電列の関係を図１（ａ）とすることにより、着色剤がトナー母粒子から離脱し、トナー担持体に付着した場合であってもトナーを所望の極性に維持し、逆極性トナーの発生を防止し、ひいては地カブリを防止することができる。
【００２６】
次に、請求項１記載に係る他の例であり、着色剤の摩擦帯電列がトナー母粒子よりもプラス側で、トナー担持体よりもマイナス側の場合の関係を説明する。詳しくは、図２（ａ）に示すようにプラス側からトナー担持体、着色剤、トナー母粒子、外添剤の順に並んだ場合である。図２（ｂ）はトナー担持体１、外添剤２、トナー母粒子３、着色剤４の現像装置内での帯電極性の関係を模式的に示したものである。この図２（ｂ）に示すように、着色剤４がトナー母粒子３から離脱してトナー担持体１表面に付着した場合、図２（ａ）の関係より、トナー母粒子３はトナー担持体１表面の着色剤４と接触してマイナスに帯電され、電界Ｎにより、潜像担持体１１上の画像部に移動し、潜像を顕像化するのに用いられる。更に、この帯電列の関係においては、トナー母粒子３から離脱した遊離着色剤４にも対応できる。異常帯電した着色剤は、特に白紙などに印字する場合や複数色のカラートナーを重ね合わせることによりフルカラー画像を形成する場合に、それ単体で画像欠陥となるため、遊離着色剤をなくすことは高品質画像を目指すためには重要となる。本実施例では、トナー母粒子３から離脱し、遊離した着色剤４は、トナー担持体１と接触してマイナスに帯電され、電界Ｎにより潜像担持体１１上の画像部に移動し、潜像を顕像化するのに用いることができる。よってトナー母粒子３及び遊離している着色剤４は、地カブリの原因となるプラスには帯電されず、潜像担持体１１上の潜像を顕像化する正規のトナーとして用いられる。
【００２７】
上記のように、請求項１記載に係る他の例においては、摩擦帯電列の関係を図２（ａ）とすることにより、着色剤がトナー母粒子から離脱しトナー担持体に付着した場合、更に遊離している状態にあっても、トナーを所望の極性に維持し、逆極性トナーの発生を防止し、ひいては地カブリを防止することができる。
【００２８】
次に、請求項２記載の帯電列の関係について説明する。請求項２記載の帯電列の関係は、図３（ａ）に示すように、請求項１記載の帯電列の関係と比較して、着色剤４に加え外添剤２の帯電列も、トナー母粒子３の帯電列よりもプラス側にある事が異なる。詳細にはプラス側から順に着色剤、外添剤、トナー担持体、トナー母粒子の順に並んだ場合である。この関係において、図３（ｂ）はトナー担持体１、外添剤２、トナー母粒子３、着色剤４の現像装置内での帯電極性の関係を模式的に示したものである。この図３（ｂ）に示されるように、トナー担持体１に、トナー母粒子３から離脱した着色剤４とトナーから遊離した外添剤２が付着した場合、図３（ａ）の関係より、トナー母粒子３はトナー担持体１表面の着色剤４及び外添剤２と接触してマイナスに帯電され、電界Ｎにより、潜像担持体１１上の画像部に移動し、潜像を顕像化するのに用いられる。よってトナー母粒子３は地カブリの原因となるプラスには帯電されず、潜像担持体１１上の潜像を顕像化する正規のトナーとして用いられ地カブリを無くす事ができる。
【００２９】
次に、図４（ａ）は、請求項２記載に係る他の例であり、帯電列の関係で、図３（ａ）とは別の例を示すものである。図３（ａ）の関係と比較して、外添剤２の帯電列が着色剤４の帯電列よりもプラス側にある場合について説明する。この関係において、図４（ｂ）はトナー担持体１、外添剤２、トナー母粒子３、着色剤４の現像装置内での帯電極性の関係を模式的に示したものである。この場合にも、図４（ｂ）に示すように、トナー担持体１に外添剤２と着色剤４が付着した場合、図４（ａ）の関係より、トナー母粒子３はトナー担持体１表面の着色剤４及び外添剤２と接触してマイナスに帯電され、電界Ｎにより、潜像担持体１１上の画像部に移動し、潜像を顕像化するのに用いられる。よってトナー母粒子３は地カブリの原因となるプラスには帯電されず、潜像担持体１１上の潜像を顕像化する正規のトナーとして用いられ地カブリを無くす事ができる。
【００３０】
次に、図５（ａ）は、請求項２記載に係る他の例であり、帯電列の関係で、図３（ａ）とは更に別の例を示すものである。図３（ａ）の関係と比較して、外添剤２の帯電列がトナー担持体１の帯電列よりもマイナス側にある場合について説明する。この関係において、図５（ｂ）及び（ｃ）はトナー担持体１、外添剤２、トナー母粒子３、着色剤４の現像装置内での帯電極性の関係を模式的に示したものである。この図５（ｂ）に示すように、着色剤４がトナー母粒子３から離れてトナー担持体１表面に付着した場合、図５（ａ）の関係より、トナー母粒子３及び外添剤２はトナー担持体１表面の着色剤４と接触してマイナスに帯電され、電界Ｎにより、潜像担持体１１上の画像部に移動し、潜像を顕像化するのに用いられる。よってトナー母粒子３は地カブリの原因となるプラスには帯電されず、潜像担持体１１上の潜像を顕像化する正規のトナーとして用いられる。
【００３１】
また、図５（ｃ）に示すように、トナー担持体１に外添剤２と着色剤４が付着した場合、図５（ａ）の関係より、トナー母粒子３はトナー担持体１表面の着色剤４及び外添剤２と接触してマイナスに帯電され、電界Ｎにより、潜像担持体１１上の画像部に移動し、潜像を顕像化するのに用いられる。よってトナー母粒子３は地カブリの原因となるプラスには帯電されず、潜像担持体１１上の潜像を顕像化する正規のトナーとして用いられ地カブリを無くす事ができる。
【００３２】
上記のように請求項２記載の発明においては、摩擦帯電列の関係を図３（ａ）、図４（ａ）及び図５（ａ）とすることにより、トナー担持体１に、トナー母粒子３から離脱した着色剤４とトナーから遊離した外添剤２の両部剤が付着した場合であっても、トナーを所望の極性に維持し、逆極性トナーの発生を防止し、ひいては地カブリを防止することができる。
【００３３】
次に、図６（ａ）に示す場合は、請求項２記載に係る他の例であり、着色剤４の帯電列が、トナー担持体１の帯電列よりもマイナス側にあり、且つ外添剤２の帯電列がトナー担持体１よりプラス側にある事が異なる。詳細にはプラス側から順に外添剤、トナー担持体、着色剤、トナー母粒子の順に並んだ場合である。この関係において、図６（ｂ）はトナー担持体１、外添剤２、トナー母粒子３、着色剤４の現像装置内での帯電極性の関係を模式的に示したものである。この図６（ｂ）に示すように、トナー担持体１に外添剤２と着色剤４が付着した場合、図６（ａ）の関係より、トナー母粒子３はトナー担持体１表面の着色剤４及び外添剤２と接触してマイナスに帯電され、電界Ｎにより、潜像担持体１１上の画像部に移動し、潜像を顕像化するのに用いられる。よってトナー母粒子３は地カブリの原因となるプラスには帯電されず、潜像担持体１１上の潜像を顕像化する正規のトナーとして用いられ地カブリを無くす事ができる。更に、この帯電列の関係においては、トナー母粒子３から離脱した遊離着色剤４にも対応できる。詳しくは、トナー母粒子３から離脱し、遊離した着色剤４は、トナー担持体１と接触してマイナスに帯電され、電界Ｎにより潜像担持体１１上の画像部に移動し、潜像を顕像化するのに用いることができる。よってトナー母粒子３及び遊離している着色剤４は、地カブリの原因となるプラスには帯電されず、潜像担持体１１上の潜像を顕像化する正規のトナーとして用いられる。
【００３４】
尚、トナー及びトナー担持体から離脱した外添剤は、トナー担持体によりプラスに帯電されることになるが、一般に、外添剤は疎水性シリカ等の無色叉は白色であるため、これ単体では画像欠陥として問題にならない。
【００３５】
上記のように、摩擦帯電列の関係を図６（ａ）とすることにより、着色剤がトナー母粒子から離脱しトナー担持体に付着した場合、更に遊離している状態にあっても、トナーを所望の極性に維持し、逆極性トナーの発生を防止し、ひいては地カブリを防止することができる。
【００３６】
次に、図７（ａ）に示す場合は、請求項２記載に係る他の例であり、着色剤４及び外添剤２の帯電列が、トナー担持体１の帯電列よりもマイナス側にある事が異なる。詳細にはプラス側から順にトナー担持体、着色剤、外添剤、トナー母粒子の順に並んだ場合である。この関係において、図７（ｂ）はトナー担持体１、外添剤２、トナー母粒子３、着色剤４の現像装置内での帯電極性の関係を模式的に示したものである。図７（ｂ）に示すように、着色剤４がトナー母粒子３から離脱してトナー担持体１表面に付着した場合、図７（ａ）の関係より、トナー母粒子３はトナー担持体１表面の着色剤４と接触してマイナスに帯電され、電界Ｎにより、潜像担持体１１上の画像部に移動し、潜像を顕像化するのに用いられる。更に、この帯電列の関係においては、トナーから遊離した外添剤２にも対応できる。遊離外添剤２が所望のトナー極性とは逆極性に帯電してしまった場合に、その異常帯電した遊離外添剤２が、トナー母粒子３と再付着するとトナーの帯電が低下または逆転するため地カブリの原因となる。しかし、本実施例においては、遊離外添剤２が比較的多く、トナー母粒子３への再付着が起こり易い場合にも、遊離外添剤２がトナー担持体１により所望のトナー極性と同極性に帯電されるため地カブリをなくすことができる。よって、本実施例では、トナー母粒子３から離脱し、遊離している着色剤４と、トナーから遊離した外添剤２は、トナー担持体１と接触してマイナスに帯電され、電界Ｎにより潜像担持体１１上の画像部に移動し、潜像を顕像化するのに用いられる。
【００３７】
また、図７（ｃ）に示すように、トナー担持体１に外添剤２と着色剤４が付着した場合、図７（ａ）の関係より、トナー母粒子３はトナー担持体１表面の着色剤４及び外添剤２と接触してマイナスに帯電され、電界Ｎにより、潜像担持体１１上の画像部に移動し、潜像を顕像化するのに用いられる。よってトナー母粒子３は地カブリの原因となるプラスには帯電されず、潜像担持体１１上の潜像を顕像化する正規のトナーとして用いられ地カブリを無くす事ができる。
【００３８】
上記のように、摩擦帯電列の関係を図７（ａ）とすることにより、トナー担持体１に、トナー母粒子３から離脱した着色剤４とトナーから遊離した外添剤２の両部剤が付着した場合や、遊離した着色剤や外添剤が存在する状態にあっても、トナーを所望の極性に維持し、逆極性トナーの発生を防止し、ひいては地カブリを防止することができる。
【００３９】
次に、図８（ａ）に示す場合は、請求項２記載に係る他の例であり、上記、図７（ａ）の帯電列の関係と比較して、着色剤４の帯電列が、外添剤２の帯電列よりもマイナス側にある事が異なる。詳細にはプラス側から順にトナー担持体、外添剤、着色剤、トナー母粒子の順に並んだ場合である。この関係において、図８（ｂ）はトナー担持体１、外添剤２、トナー母粒子３、着色剤４の現像装置内での帯電極性の関係を模式的に示したものである。図８（ｂ）に示すように、トナー担持体１に外添剤２と着色剤４が付着した場合、図８（ａ）の関係より、トナー母粒子３はトナー担持体１表面の着色剤４及び外添剤２と接触してマイナスに帯電され、電界Ｎにより、潜像担持体１１上の画像部に移動し、潜像を顕像化するのに用いられる。よってトナー母粒子３は地カブリの原因となるプラスには帯電されず、潜像担持体１１上の潜像を顕像化する正規のトナーとして用いられ地カブリを無くす事ができる。更に、この帯電列の関係では、トナー母粒子３から離脱した着色剤４をトナー担持体１に付着した外添剤２でも帯電付与ができる。本実施例では、トナー母粒子３から離脱し、遊離している着色剤４と、更に浮遊している外添剤２は、図８（ａ）の関係より、トナー担持体１と接触してマイナスに帯電され、更にまた、遊離している着色剤４はトナー担持体１上に付着している外添剤２によってもマイナスに帯電される機会に恵まれ、電界Ｎにより潜像担持体１１上の画像部に移動し、潜像を顕像化するのに用いられる。よってトナー母粒子３及び遊離している着色剤４更に浮遊している外添剤２は、地カブリの原因となるプラスには帯電されず、潜像担持体１１上の潜像を顕像化する正規のトナーとして用いられる。
【００４０】
上記のように、摩擦帯電列の関係を図８（ａ）とすることにより、離脱した着色剤及び外添剤がトナー担持体に付着した場合や、遊離した着色剤や外添剤が存在する状態にあっても、トナーを所望の極性に維持し、逆極性トナーの発生を防止し、ひいては地カブリを防止することができる。
【００４１】
次に、本発明の静電潜像を可視像化するトナーがプラストナーの場合について説明する。
【００４２】
図９（ａ）は、請求項３記載の摩擦帯電列の関係で、着色剤の摩擦帯電列がトナー母粒子よりもマイナス側にある場合である。詳しくは、マイナス側から着色剤、トナー担持体、トナー母粒子、外添剤の順に並んだ場合を示したものである。
【００４３】
図９（ｂ）はトナー担持体１、外添剤２、トナー母粒子３、着色剤４の現像装置内での帯電極性の関係を模式的に示したものである。この図９（ｂ）に示すように、着色剤４がトナー母粒子３から離脱してトナー担持体１表面に付着した場合、図９（ａ）の関係より、トナー母粒子３はトナー担持体１表面の着色剤４と接触してプラスに帯電され、電界Ｎにより、潜像担持体１１上の画像部に移動し、潜像を顕像化するのに用いられる。逆にトナー担持体１表面の着色剤４はマイナスに帯電する。よってトナー母粒子３は地カブリの原因となるマイナスには帯電されず、潜像担持体１１上の潜像を顕像化する正規のトナーとして用いられる。
【００４４】
上記のように請求項３記載の発明においては、摩擦帯電列の関係を図９（ａ）とすることにより、着色剤がトナー母粒子から離脱し、トナー担持体に付着した場合であってもトナーを所望の極性に維持し、逆極性トナーの発生を防止し、ひいては地カブリを防止することができる。
【００４５】
次に、請求項３記載に係る他の例であり、着色剤の摩擦帯電列がトナー母粒子よりもマイナス側で、トナー担持体よりもプラス側の場合の関係を説明する。詳しくは、図１０（ａ）に示すようにマイナス側からトナー担持体、着色剤、トナー母粒子、外添剤の順に並んだ場合である。図１０（ｂ）はトナー担持体１、外添剤２、トナー母粒子３、着色剤４の現像装置内での帯電極性の関係を模式的に示したものである。この図１０（ｂ）に示すように、着色剤４がトナー母粒子３から離脱してトナー担持体１表面に付着した場合、図１０（ａ）の関係より、トナー母粒子３はトナー担持体１表面の着色剤４と接触してプラスに帯電され、電界Ｎにより、潜像担持体１１上の画像部に移動し、潜像を顕像化するのに用いられる。更に、この帯電列の関係においては、トナー母粒子３から離脱した遊離着色剤４にも対応できる。詳しくは、トナー母粒子３から離脱し、遊離した着色剤４は、トナー担持体１と接触してプラスに帯電され、電界Ｎにより潜像担持体１１上の画像部に移動し、潜像を顕像化するのに用いることができる。よってトナー母粒子３及び遊離している着色剤４は、地カブリの原因となるマイナスには帯電されず、潜像担持体１１上の潜像を顕像化する正規のトナーとして用いられる。
【００４６】
上記のように、摩擦帯電列の関係を図１０（ａ）とすることにより、着色剤がトナー母粒子から離脱しトナー担持体に付着した場合、更に遊離している状態にあっても、トナーを所望の極性に維持し、逆極性トナーの発生を防止し、ひいては地カブリを防止することができる。
【００４７】
次に、請求項４記載の帯電列の関係について説明する。請求項４記載の帯電列の関係は、図１１（ａ）に示すように、請求項３記載の帯電列の関係と比較して、着色剤４に加え外添剤２の帯電列も、トナー母粒子３の帯電列よりもマイナス側にある事が異なる。詳細にはマイナス側から順に着色剤、外添剤、トナー担持体、トナー母粒子の順に並んだ場合である。この関係において、図１１（ｂ）はトナー担持体１、外添剤２、トナー母粒子３、着色剤４の現像装置内での帯電極性の関係を模式的に示したものである。この図１１（ｂ）に示されるように、トナー担持体１に、トナー母粒子３から離脱した着色剤４とトナーから遊離した外添剤２が付着した場合、図１１（ａ）の関係より、トナー母粒子３はトナー担持体１表面の着色剤４及び外添剤２と接触してプラスに帯電され、電界Ｎにより、潜像担持体１１上の画像部に移動し、潜像を顕像化するのに用いられる。よってトナー母粒子３は地カブリの原因となるマイナスには帯電されず、潜像担持体１１上の潜像を顕像化する正規のトナーとして用いられ地カブリを無くす事ができる。
【００４８】
次に、図１２（ａ）は、請求項４記載に係る他の例であり、請求項４記載の帯電列の関係で、図１１（ａ）とは別の例を示すものである。図１１（ａ）の関係と比較して、外添剤２の帯電列が着色剤４の帯電列よりもマイナス側にある場合について説明する。この関係において、図１２（ｂ）はトナー担持体１、外添剤２、トナー母粒子３、着色剤４の現像装置内での帯電極性の関係を模式的に示したものである。この場合にも、図１２（ｂ）に示すように、トナー担持体１に外添剤２と着色剤４が付着した場合、図１２（ａ）の関係より、トナー母粒子３はトナー担持体１表面の着色剤４及び外添剤２と接触してプラスに帯電され、電界Ｎにより、潜像担持体１１上の画像部に移動し、潜像を顕像化するのに用いられる。よってトナー母粒子３は地カブリの原因となるマイナスには帯電されず、潜像担持体１１上の潜像を顕像化する正規のトナーとして用いられ地カブリを無くす事ができる。
【００４９】
次に、図１３（ａ）は、請求項４記載に係る他の例であり、請求項４記載の帯電列の関係で、図１１（ａ）とは更に別の例を示すものである。図１１（ａ）の関係と比較して、外添剤２の帯電列がトナー担持体１の帯電列よりもプラス側にある場合について説明する。この関係において、図１３（ｂ）及び（ｃ）はトナー担持体１、外添剤２、トナー母粒子３、着色剤４の現像装置内での帯電極性の関係を模式的に示したものである。この図１３（ｂ）に示すように、着色剤４がトナー母粒子３から離れてトナー担持体１表面に付着した場合、図１３（ａ）の関係より、トナー母粒子３及び外添剤２はトナー担持体１表面の着色剤４と接触してプラスに帯電され、電界Ｎにより、潜像担持体１１上の画像部に移動し、潜像を顕像化するのに用いられる。よってトナー母粒子３は地カブリの原因となるマイナスには帯電されず、潜像担持体１１上の潜像を顕像化する正規のトナーとして用いられる。
【００５０】
また、図１３（ｃ）に示すように、トナー担持体１に外添剤２と着色剤４が付着した場合、図１３（ａ）の関係より、トナー母粒子３はトナー担持体１表面の着色剤４及び外添剤２と接触してプラスに帯電され、電界Ｎにより、潜像担持体１１上の画像部に移動し、潜像を顕像化するのに用いられる。よってトナー母粒子３は地カブリの原因となるマイナスには帯電されず、潜像担持体１１上の潜像を顕像化する正規のトナーとして用いられ地カブリを無くす事ができる。
【００５１】
上記のように請求項４記載の発明においては、摩擦帯電列の関係を図１１（ａ）、図１２（ａ）及び図１３（ａ）とすることにより、トナー担持体１に、トナー母粒子３から離脱した着色剤４とトナーから遊離した外添剤２の両部剤が付着した場合であっても、トナーを所望の極性に維持し、逆極性トナーの発生を防止し、ひいては地カブリを防止することができる。
【００５２】
次に、図１４（ａ）に示す場合は、請求項４記載に係る他の例であり、着色剤４の帯電列が、トナー担持体１の帯電列よりもプラス側にあり、且つ外添剤２の帯電列がトナー担持体１よりマイナス側にある事が異なる。詳細にはマイナス側から順に外添剤、トナー担持体、着色剤、トナー母粒子の順に並んだ場合である。この関係において、図１４（ｂ）はトナー担持体１、外添剤２、トナー母粒子３、着色剤４の現像装置内での帯電極性の関係を模式的に示したものである。この図１４（ｂ）に示すように、トナー担持体１に外添剤２と着色剤４が付着した場合、図１４（ａ）の関係より、トナー母粒子３はトナー担持体１表面の着色剤４及び外添剤２と接触してプラスに帯電され、電界Ｎにより、潜像担持体１１上の画像部に移動し、潜像を顕像化するのに用いられる。よってトナー母粒子３は地カブリの原因となるマイナスには帯電されず、潜像担持体１１上の潜像を顕像化する正規のトナーとして用いられ地カブリを無くす事ができる。更に、この帯電列の関係においては、トナー母粒子３から離脱した遊離着色剤４にも対応できる。詳しくは、トナー母粒子３から離脱し、遊離した着色剤４は、トナー担持体１と接触してプラスに帯電され、電界Ｎにより潜像担持体１１上の画像部に移動し、潜像を顕像化するのに用いることができる。よってトナー母粒子３及び遊離している着色剤４は、地カブリの原因となるマイナスには帯電されず、潜像担持体１１上の潜像を顕像化する正規のトナーとして用いられる。      
【００５３】
尚、トナー及びトナー担持体から離脱した外添剤は、トナー担持体によりマイナスに帯電されることになるが、一般に、外添剤は疎水性シリカ等の無色叉は白色であるため、これ単体では画像欠陥として問題にならない。
【００５４】
上記のように、摩擦帯電列の関係を図１４（ａ）とすることにより、着色剤がトナー母粒子から離脱しトナー担持体に付着した場合、更に遊離している状態にあっても、トナーを所望の極性に維持し、逆極性トナーの発生を防止し、ひいては地カブリを防止することができる。
【００５５】
次に、図１５（ａ）に示す場合は、請求項４記載に係る他の例であり、着色剤４及び外添剤２の帯電列が、トナー担持体１の帯電列よりもプラス側にある事が異なる。詳細にはマイナス側から順にトナー担持体、着色剤、外添剤、トナー母粒子の順に並んだ場合である。この関係において、図１５（ｂ）はトナー担持体１、外添剤２、トナー母粒子３、着色剤４の現像装置内での帯電極性の関係を模式的に示したものである。図１５（ｂ）に示すように、着色剤４がトナー母粒子３から離脱してトナー担持体１表面に付着した場合、図１５（ａ）の関係より、トナー母粒子３はトナー担持体１表面の着色剤４と接触してプラスに帯電され、電界Ｎにより、潜像担持体１１上の画像部に移動し、潜像を顕像化するのに用いられる。更に、この帯電列の関係においては、トナーから遊離した外添剤２にも対応できる。遊離外添剤２が所望のトナー極性とは逆極性に帯電してしまった場合に、その異常帯電した遊離外添剤２が、トナー母粒子３と再付着するとトナーの帯電が低下または逆転するため地カブリの原因となる。しかし、本実施例においては、遊離外添剤２が比較的多く、トナー母粒子３への再付着が起こり易い場合にも、遊離外添剤２がトナー担持体１により所望のトナー極性と同極性に帯電されるため地カブリをなくすことができる。よって、本実施例では、トナー母粒子３から離脱し、遊離している着色剤４と、トナーから遊離した外添剤２は、トナー担持体１と接触してプラスに帯電され、電界Ｎにより潜像担持体１１上の画像部に移動し、潜像を顕像化するのに用いられる。
【００５６】
また、図１５（ｃ）に示すように、トナー担持体１に外添剤２と着色剤４が付着した場合、図１５（ａ）の関係より、トナー母粒子３はトナー担持体１表面の着色剤４及び外添剤２と接触してプラスに帯電され、電界Ｎにより、潜像担持体１１上の画像部に移動し、潜像を顕像化するのに用いられる。よってトナー母粒子３は地カブリの原因となるマイナスには帯電されず、潜像担持体１１上の潜像を顕像化する正規のトナーとして用いられ地カブリを無くす事ができる。
【００５７】
上記のように、摩擦帯電列の関係を図１５（ａ）とすることにより、トナー担持体１に、トナー母粒子３から離脱した着色剤４とトナーから遊離した外添剤２の両部剤が付着した場合や、遊離した着色剤や外添剤が存在する状態にあっても、トナーを所望の極性に維持し、逆極性トナーの発生を防止し、ひいては地カブリを防止することができる。
【００５８】
次に、図１６（ａ）に示す場合は、請求項４記載に係る他の例であり、上記、図１５（ａ）の帯電列の関係と比較して、着色剤４の帯電列が、外添剤２の帯電列よりもプラス側にある事が異なる。詳細にはマイナス側から順にトナー担持体、外添剤、着色剤、トナー母粒子の順に並んだ場合である。この関係において、図１６（ｂ）はトナー担持体１、外添剤２、トナー母粒子３、着色剤４の現像装置内での帯電極性の関係を模式的に示したものである。図１６（ｂ）に示すように、トナー担持体１に外添剤２と着色剤４が付着した場合、図１６（ａ）の関係より、トナー母粒子３はトナー担持体１表面の着色剤４及び外添剤２と接触してプラスに帯電され、電界Ｎにより、潜像担持体１１上の画像部に移動し、潜像を顕像化するのに用いられる。よってトナー母粒子３は地カブリの原因となるマイナスには帯電されず、潜像担持体１１上の潜像を顕像化する正規のトナーとして用いられ地カブリを無くす事ができる。更に、この帯電列の関係では、トナー母粒子３から離脱した着色剤４をトナー担持体１に付着した外添剤２でも帯電付与ができる。詳しくは、トナー母粒子３から離脱し、遊離している着色剤４と、更に浮遊している外添剤２は、図１６（ａ）の関係より、トナー担持体１と接触してプラスに帯電され、更にまた、遊離している着色剤４はトナー担持体１上に付着している外添剤２によってもプラスに帯電される機会に恵まれ、電界Ｎにより潜像担持体１１上の画像部に移動し、潜像を顕像化するのに用いられる。よってトナー母粒子３及び遊離している着色剤４更に浮遊している外添剤２は、地カブリの原因となるマイナスには帯電されず、潜像担持体１１上の潜像を顕像化する正規のトナーとして用いられる。
【００５９】
上記のように、摩擦帯電列の関係を図１６（ａ）とすることにより、離脱した着色剤及び外添剤がトナー担持体に付着した場合や、遊離した着色剤や浮遊する外添剤が存在する状態にあっても、トナーを所望の極性に維持し、逆極性トナーの発生を防止し、ひいては地カブリを防止することができる。
【００６０】
次に、本発明の帯電列の関係にあるトナー担持体１、着色剤４、トナー母粒子３、外添剤２からなる現像方法を用いた一実施例の画像形成装置の断面概観図を図１７に示す。図１７において、潜像担持体１１は、導電性の支持部１２の上に有機または無機の光導電性を有する感光層１３を形成したものである。この潜像担持体１１に対して、コロナ帯電器や帯電ローラ等の帯電器１４にて感光層１３を所定の電位に帯電する。こうして潜像担持体１１を帯電させた後、レーザーやＬＥＤ等の光源１５から出た光を、複数のレンズ及びポリゴンスキャナーを用いた走査光学系やファイバーアレーを用いた等倍結像光学系等の結像光学系１６を通して感光層１３に画像に応じて選択的に光照射し、潜像担持体１１上に電位コントラストを得て静電潜像パターンを形成する。一方、現像装置１７はトナー１８を搬送し現像するものであって、トナー１８を供給する供給部材１９はシャフト２０の外周に発泡部材２１が同心円状に配設したもので、トナー１８を搬送するトナー担持体２２は、シャフト２３の外周に導電性の弾性体２４を同心円状に配設したもので、供給部材１９によりトナー担持体２２近傍に供給されたトナー１８をトナー担持体２２上に保持し、非磁性または磁性の金属や樹脂で構成される板状の規制部材２５で適量に薄層規制し、トナー担持体２２を回転させて薄層のトナー１８を搬送し現像部に供給するものである。トナー担持体２２は潜像担持体１１に対して所定の圧力で押圧されており、潜像担持体１１とトナー担持体２２とが接触する現像部にトナー１８が搬送されると、潜像担持体１１の電位コントラスト及び現像バイアス印加手段２６による現像電界に応じて帯電したトナー１８が潜像担持体１１に転移し静電潜像パターンが顕像化される。この時、トナー１８の帯電極性により、反転現像または正転現像を行うように現像バイアスを印加する。尚、シール部材２７が現像装置１７の開口部に配設され、シール部材２７をトナー担持体２２に対して軽く接触させることにより、現像後のトナーの落下や現像装置１７の内部からのトナーの飛散を防止している。さらに、潜像担持体１１上に現像されたトナー１８は、潜像担持体１１に対してバネ等の弾性体に懸架され数ｇｆ／ｍｍ程度の軽荷重で圧接された転写ローラーや転写ベルト等の転写部材２８に、電圧を印加して記録材２９上に転写される。記録材２９上に転写されたトナーは、熱や圧力により記録材２９に定着され所望の画像が得られる。転写終了後、図には記していないが、潜像担持体１１は回転してクリーニング装置により潜像担持体１１上に付着した転写残りトナーや異物を除去し、除電装置により潜像担持体１１上の不要な電荷を除去した後、再び帯電されて上記のプロセスを繰り返して画像を連続形成する。クリーニングで回収されたトナーを再び現像装置１７へ送り込みトナーのリサイクルを行っても良い。
【００６１】
以下に、上述の図１７の画像形成装置を用いた実施例（実験例）を示し、本発明を詳細に説明する。まず、負極性トナーを用いる場合について説明する。
【実施例１】
【００６２】
本発明の請求項１記載の帯電列の関係、具体的には、本発明の図１（ａ）及び（ｂ）の帯電列の関係で、トナー担持体表面に着色剤が付着している場合のトナー母粒子についての実験例を示す。
【００６３】
トナー担持体として、表１に示すものを用いた。
【００６４】
【表１】
2006058904.tif 000003
【００６５】
また、表２に上記トナー担持体の特性を示す。
【００６６】
【表２】
2006058904.tif 000004
【００６７】
トナー担持体は外径２０φ、長さ２３０ｍｍのものを用いた。また、抵抗はトナー担持体を平板の電極上に載せ、両端に５００ｇ、合計１ｋｇの荷重をかけた状態で１μＡの電流を流したときの電圧より求めた。また、表面粗さは走査型レーザー顕微鏡（レーザーテック社製）により求めた。また、供給部材としては平均セル径３００μｍ、セル密度４個／ｍｍ、抵抗１０7 Ωｃｎｍ、のウレタンスポンジローラを用い、層厚規制部材として厚さ０．２ｍｍのステンレス製金属ブレードを用いた。
【００６８】
次に、本実験例１で用いたトナーについて説明する。トナー組成を以下に示す。
【００６９】
ポリエステル樹脂                          ８８ｗｔ％
ポリプロピレンワックス                      ５ｗｔ％
負帯電性電荷制御剤                          １ｗｔ％
着色剤ａ                                    ５ｗｔ％
本実験では着色剤ａとして、キナクリドン系着色剤を使用した。上記組成の原料を使用し、スクリュウ押出機で混練し、粗粉砕する。次にジエット粉砕機で微粉砕し、分級して体積平均粒径９μｍのトナー母粒子Ａを作製した。
【００７０】
次に、ヘンシェルミキサーを用いて粒径０．０１６μｍの外添剤ｃを０．８ｗｔ％トナー母粒子の表面に含有させたトナーＡａｃを作製した。ヘンシェルミキサーによる混合条件は２０００ｒｐｍ−１０ｓｅｃで行った。外添剤ｃは乾式法シリカにヘキサメチルジシラザンで表面処理したものを用いた。外添剤の疎水化率は６０％以上であった。またトナー抵抗は５×１０17Ωｃｍであった。また、上記材料の帯電列を求めた。測定は試料同士を軽く接触させ、摩擦させて表面電位計により極性を調べ帯電列を決定した。この時、外添剤、着色剤、トナー母粒子は加圧錠剤成型機によりペレットにしたものを用い、各試料の帯電列を求めた。帯電列の結果を図１８に示す。図１８より着色剤ａはトナー母粒子Ａよりプラス側にあることが解る。また、帯電付与部材としてはトナー担持体の他に層厚規制部材、及びトナー供給部材などもあげられるが、この両部材においても、トナーの帯電極性とは同一で、トナー担持体と略同一か、あるいは前記帯電付与部材の方が摩擦帯電列下位であることが望ましい。よって、本実験で使用したステンレス製金属ブレードからなる規制部材、及びウレタンスポンジからなる供給部材は、トナー母粒子Ａよりプラス側で更にトナー担持体よりもプラス側にあるものを選定した。
【００７１】
このように請求項１記載の発明においては、着色剤の摩擦帯電列をトナー母粒子よりもプラスにすることにより、着色剤がトナー母粒子から離脱し、トナー担持体に付着した場合であってもトナーを負極性に維持し、逆極性トナーの発生を防止し、ひいては地カブリを防止することができる。
【００７２】
次に上記、トナー担持体（Ｇ）、トナー、供給部材、層厚規制部材を用いて、上記図１７に示す画像形成装置により、画像を形成した。この時の潜像担持体はマイナス帯電用のものを用い、表面電位がマイナス６００Ｖになるようにした。また、トナー担持体と潜像担持体の間に印加する現像バイアスはマイナス２５０Ｖで行った。画像は全白（印字しない）、黒ベタ、テストパターンを順に印字させ、画像を評価した。特に、全白印字における潜像担持体上の付着トナーの量を測定し、カブリトナー量とした。測定はテープ（３Ｍ社製、スコッチメンディングテープ８１０）に感光体上のカブリトナーを付着させ、電子天秤により、付着前後の重量を測定し、その差をカブリトナー量とした。結果を表３に示す。
【００７３】
【表３】
2006058904.tif 000005
【００７４】
上記のように潜像担持体上のカブリトナー量は０．０１mg/cm2以下であった。更に、全白印字及びテストパターン印字を行った記録材上を光学顕微鏡により観察したところカブリは殆ど無く、高品質な画像を形成する事ができた。
【００７５】
また、トナー担持体表面を定性分析及び電子顕微鏡観察したところ、着色剤及び表面に着色剤が露出したトナー母粒子が付着していることが確認された。また、３０００枚のランニング印字を行っても最後まで安定して、初期と同等のカブリの無い良好な画像を形成する事ができた。また、同様な試験を３５℃〜６５％の高温高湿下及び１０℃〜１５％の低温低湿下において行ったが、著しい画質劣化はなく、安定して良好な画像を形成する事ができた。そして、３０００枚ランニング印字後、トナー担持体表面を定性分析及び電子顕微鏡観察したところ、上記トナー担持体の表面に、初期よりも幾分増加した着色剤及び表面に着色剤が露出したトナー母粒子が確認された。
【００７６】
以上、実験例１の結果より、着色剤がトナー担持体表面に付着していても、図１（ａ）に示すように、着色剤の摩擦帯電列がトナー母粒子よりもプラスであるなら、カブリの無い良好な画像を形成する事ができる。
【実施例２】
【００７７】
次に、図２（ａ）に示す場合の実験例を示す。
【００７８】
本実験例では、実験例１の使用したトナー担持体Ｇの替わりに、表４に示すトナー担持体を使用した。
【００７９】
表４に本実験例で用いたトナー担持体の特性を示す。
【００８０】
【表４】
2006058904.tif 000006
【００８１】
また、表５に上記トナー担持体の特性を示す。
【００８２】
【表５】
2006058904.tif 000007
【００８３】
また、供給部材、層厚規制部材は実験例１と同様なものを用いた。またトナー母粒子Ａ、外添剤ｃ、着色剤ａも実験例１と同じものを用いた。尚、本実験例で用いた部材の帯電列を図１８に示す。また、画像形成、画像評価及び観察評価についても、実験例１と同様に行った。その結果、実験例１と同様に良好な画像を形成する事ができた。潜像担持体上のカブリトナー量を表６に示す。
【００８４】
【表６】
2006058904.tif 000008
【００８５】
また、３０００枚のランニング印字を行っても最後まで安定して、初期と同等のカブリの無い良好な画像を形成する事ができた。また、同様な試験を３５℃〜６５％の高温高湿下及び１０℃〜１５％の低温低湿下において行ったが、著しい画質劣化はなく、安定して良好な画像を形成する事ができた。そして、３０００枚ランニング印字後、トナー担持体表面付近のトナーを定性分析及び電子顕微鏡観察したところ、トナーから遊離した着色剤が確認された。
【００８６】
以上、実験例２の結果より、着色剤がトナー母粒子から離脱しトナー担持体に付着した場合、更に遊離している状態にあっても、図２（ａ）に示す帯電列の関係であれば、トナーを所望の極性に維持し、逆極性トナーの発生を防止し、ひいては地カブリを防止することができる。
【実施例３】
【００８７】
次に、本発明の請求項２記載の帯電列の関係、具体的には、本発明の図３（ａ）及び（ｂ）の帯電列の関係でトナー担持体表面に外添剤が付着している場合のトナー担持体、外添剤、トナー母粒子についての実験例を示す。本実験例では実験例１で使用した外添剤ｃの替わりに、シリカにジメチルシリコーンオイルを表面処理した外添剤ａと、トナー担持体Ｇの替わりに、表７に示すようなトナー担持体を用いた。トナー担持体は表面におけるタック性をもつもの、つまり外添剤が付着しやすいように帯電性に影響を及ぼさない程度に表面を粗したものを用いた。
【００８８】
表７に本実験例で用いたトナー担持体の特性を示す。
【００８９】
【表７】
2006058904.tif 000009
【００９０】
また、表８に上記トナー担持体の特性を示す。
【００９１】
【表８】
2006058904.tif 000010
【００９２】
また、供給部材、層厚規制部材は実験例１と同様なものを用いた。またトナー母粒子Ａ、着色剤ａも実験例１と同じものを用いた。尚、本実験例で用いた部材の帯電列を図１８に示す。また、画像形成、画像評価についても、実験例１と同様に行った。その結果、実験例１と同様に良好な画像を形成する事ができた。潜像担持体上のカブリトナー量を表９に示す。
【００９３】
【表９】
2006058904.tif 000011
【００９４】
また、実験例１と同様に初期及びランニング試験後、トナー担持体表面を観察したところ、実験例１とは異なり、トナー担持体の表面に、着色剤及び表面に着色剤が露出したトナー母粒子の他に白色の微粉体で覆われている事が観察された。更に、トナー担持体表面を覆っていた白色の微粉体をＸ線マイクロアナライザーにより分析した結果、使用したシリカである事が判明した。以上、実験例３の結果より、トナー担持体表面に着色剤、外添剤の両方が付着した場合にも、図３（ａ）に示すように、着色剤及び外添剤の帯電列がトナー母粒子よりもプラス側であればカブリの無い良好な画像を形成する事ができる。
【実施例４】
【００９５】
次に本発明の請求項２記載の別の帯電列の関係で、図４（ａ）に示す場合の実験例を示す。
【００９６】
本実験例では、実験例３の使用した外添剤ａの替わりに、粒径０．０１３μｍのアルミナ微粉体をアミノシランとオクチルシランで表面処理した外添剤ｄを用いた。帯電列は、図１８に示すように着色剤ａよりもプラス側であった。その他は実験例３と同様にして、画像形成、画像評価及び観察評価を行った結果、実験例３と同様な、良好な画像を形成する事ができた。
【実施例５】
【００９７】
次に、本発明の請求項２記載の更に別の帯電列の関係、具体的には、本発明の図５（ａ）及び（ｂ）の帯電列の関係でトナー担持体表面に外添剤が付着していない場合のトナー担持体、外添剤、トナー母粒子についての実験例を示す。
【００９８】
本実験例では実験例３で使用したトナー担持体Ｈの替わりに、トナー担持体として、表１０に示すものを用いた。
【００９９】
【表１０】
2006058904.tif 000012
【０１００】
また、表１１に上記トナー担持体の特性を示す。
【０１０１】
【表１１】
2006058904.tif 000013
【０１０２】
帯電列は、図１８に示すように外添剤ａよりもややプラス側であった。その他は実験例３と同様にして、画像形成、画像評価及び観察評価を行った結果、実験例３と同様な、良好な画像を形成する事ができた。
【実施例６】
【０１０３】
次に、図５（ｃ）に示す場合の実験例を示す。
【０１０４】
トナー担持体として本実験例では表面におけるタック性をもつもの、つまり外添剤が付着しやすいように帯電性に影響を及ぼさない程度に表面を粗したものを用いた。表１２に本実験例で用いたトナー担持体の特性を示す。
【０１０５】
【表１２】
2006058904.tif 000014
【０１０６】
また、供給部材、層厚規制部材は実験例５と同様なものを用いた。またトナー母粒子Ａ、外添剤ａ、着色剤ａも実験例５と同じものを用いた。尚、本実験例で用いた部材の帯電列を図１８に示す。また、画像形成、画像評価及び観察評価についても、実験例５と同様に行った。その結果、実験例５と同様に良好な画像を形成する事ができた。
【０１０７】
上記のように請求項２記載の発明においては、摩擦帯電列の関係を図３（ａ）、図４（ａ）及び図５（ａ）とすることにより、トナー担持体１に、トナー母粒子３から離脱した着色剤４とトナーから遊離した外添剤２の両部剤が付着した場合であっても、トナーを所望の極性に維持し、逆極性トナーの発生を防止し、ひいては地カブリを防止することができる。
【実施例７】
【０１０８】
次に、本発明の請求項２記載に係る他の例であり、図６（ａ）及び（ｂ）の帯電列の関係でトナー担持体表面に外添剤が付着している場合のトナー担持体、外添剤、トナー母粒子についての実験例を示す。本実験例では実験例３で使用した外添剤ａの替わりに、粒径０．０１３μｍのアルミナ微粉体をアミノシランとオクチルシランで表面処理した外添剤ｄと、トナー担持体Ｈの替わりに、表１３に示すようなトナー担持体を用いた。トナー担持体は表面におけるタック性をもつもの、つまり外添剤が付着しやすいように帯電性に影響を及ぼさない程度に表面を粗したものを用いた。
【０１０９】
表１３に本実験例で用いたトナー担持体の特性を示す。
【０１１０】
【表１３】
2006058904.tif 000015
【０１１１】
また、表１４に上記トナー担持体の特性を示す。
【０１１２】
【表１４】
2006058904.tif 000016
【０１１３】
また、供給部材、層厚規制部材は実験例３と同様なものを用いた。またトナー母粒子Ａ、着色剤ａも実験例３と同じものを用いた。尚、本実験例で用いた部材の帯電列を図１８に示す。また、画像形成、画像評価及び観察評価についても、実験例３と同様に行った。その結果、実験例３と同様に良好な画像を形成する事ができた。潜像担持体上のカブリトナー量を表１５に示す。
【０１１４】
【表１５】
2006058904.tif 000017
【０１１５】
また、トナー担持体付近のトナーには、トナーから遊離した着色剤が確認された。
【０１１６】
上記のように、摩擦帯電列の関係を図６（ａ）とすることにより、着色剤がトナー母粒子から離脱しトナー担持体に付着した場合、更に遊離している状態にあっても、トナーを所望の極性に維持し、逆極性トナーの発生を防止し、ひいては地カブリを防止することができる。
【実施例８】
【０１１７】
次に、請求項２記載に係る他の例であり、図７（ａ）及び（ｂ）の帯電列の関係でトナー担持体表面に外添剤が付着していない場合のトナー担持体、外添剤、トナー母粒子についての実験例を示す。
【０１１８】
本実験例では、実験例７の使用した外添剤ｄの替わりに、シリカにジメチルシリコーンオイルを表面処理した外添剤ａを用いた。帯電列は、図１８に示すように着色剤ａよりもマイナス側であった。その他は実験例７と同様にして、画像形成、画像評価及び観察評価を行った結果、実験例７と同様な、良好な画像を形成する事ができた。また、トナー担持体付近のトナーには、トナーから遊離した着色剤と外添剤が確認された。
【実施例９】
【０１１９】
次に、図７（ｃ）に示す場合の実験例を示す。
【０１２０】
トナー担持体として本実験例では表面におけるタック性をもつもの、つまり外添剤が付着しやすいように帯電性に影響を及ぼさない程度に表面を粗したものを用いた。表１６に本実験例で用いたトナー担持体の特性を示す。
【０１２１】
【表１６】
2006058904.tif 000018
【０１２２】
また、供給部材、層厚規制部材は実験例８と同様なものを用いた。またトナー母粒子Ａ、外添剤ａ、着色剤ａも実験例８と同じものを用いた。尚、本実験例で用いた部材の帯電列を図１８に示す。また、画像形成、画像評価及び観察評価についても、実験例８と同様に行った。その結果、実験例８と同様に良好な画像を形成する事ができた。
【０１２３】
上記のように、摩擦帯電列の関係を図７（ａ）とすることにより、トナー担持体１に、トナー母粒子３から離脱した着色剤４とトナーから遊離した外添剤２の両部剤が付着した場合や、遊離した着色剤や外添剤が存在する状態にあっても、トナーを所望の極性に維持し、逆極性トナーの発生を防止し、ひいては地カブリを防止することができる。
【実施例１０】
【０１２４】
次に、請求項２記載に係る他の例であり、図８（ａ）及び（ｂ）の帯電列の関係でトナー担持体表面に外添剤が付着している場合のトナー担持体、外添剤、トナー母粒子についての実験例を示す。本実験例では実験例９の使用した外添剤ａの替わりに、アミノシランで表面処理した外添剤ｂを用いた。帯電列は、図１８に示すように着色剤ａよりもややプラス側であった。その他は実験例９と同様にして、画像形成、画像評価及び観察評価を行った結果、実験例９と同様な、良好な画像を形成する事ができた。
【０１２５】
上記のように、摩擦帯電列の関係を図８（ａ）とすることにより、離脱した着色剤及び外添剤がトナー担持体に付着した場合や、遊離した着色剤や浮遊する外添剤が存在する状態にあっても、トナーを所望の極性に維持し、逆極性トナーの発生を防止し、ひいては地カブリを防止することができる。
【０１２６】
次に、正極性トナーによる、請求項３、４記載の帯電列の関係についての実験例を説明する。
【実施例１１】
【０１２７】
本発明の請求項３記載の帯電列の関係、具体的には、本発明の図９（ａ）及び（ｂ）の帯電列の関係で、トナー担持体表面に着色剤が付着している場合のトナー母粒子についての実験例を示す。
【０１２８】
トナー担持体として、表１７に示すものを用いた。
【０１２９】
【表１７】
2006058904.tif 000019
【０１３０】
また、表１８に上記トナー担持体の特性を示す。
【０１３１】
【表１８】
2006058904.tif 000020
【０１３２】
また、供給部材、及び層厚規制部材としては実験例１と同様なものを用いた。
【０１３３】
次に、本実験例１１で用いたトナーについて説明する。トナー組成を以下に示す。
【０１３４】
スチレンアクリル樹脂                          ８８ｗｔ％
ポリプロピレンワックス                          ５ｗｔ％
正帯電性電荷制御剤                              １ｗｔ％
着色剤ｂ                                        ５ｗｔ％
本実験では着色剤ａとして、ローダミン系着色剤を使用した。上記組成の原料を使用し、実験例１と同様に、体積平均粒径９μｍのトナー母粒子Ｂを作製した。
【０１３５】
次に、外添剤として、粒径０．０１３μｍのアルミナ微粉体をアミノシランとオクチルシランで表面処理した外添剤ｄを用い、実験例１と同様にトナー母粒子Ｂに外添剤ｄを含有させトナーＢｂｄを作製した。またトナー抵抗は５×１０17Ωｃｍであった。また、実験例１と同様にして試料の帯電列を求めた。帯電列の結果を図１９に示す。図１９より着色剤ｂはトナー母粒子Ｂよりマイナス側にあることが解る。また、帯電付与部材としてはトナー担持体の他に層厚規制部材、及びトナー供給部材などもあげられるが、この両部材においても、トナーの帯電極性とは同一で、トナー担持体と略同一か、あるいは前記帯電付与部材の方が摩擦帯電列下位であることが望ましい。よって、本実験で使用したステンレス製金属ブレードからなる規制部材、及びウレタンスポンジからなる供給部材は、トナー母粒子Ａよりマイナス側で更にトナー担持体よりもマイナス側にあるものを選定した。      
【０１３６】
このように請求項３記載の発明においては、着色剤の摩擦帯電列をトナー母粒子よりもマイナスにすることにより、着色剤がトナー母粒子から離脱し、トナー担持体に付着した場合であってもトナーを正極性に維持し、逆極性トナーの発生を防止し、ひいては地カブリを防止することができる。
【０１３７】
次に上記、トナー担持体（Ｃ、Ｄ、Ｅ）、トナー、供給部材、層厚規制部材を用いて、実験例１と同様にして、画像を形成した。但し、この時の潜像担持体はプラス帯電用のものを用い、表面電位がプラス６００Ｖになるようにした。また、トナー担持体と潜像担持体の間に印加する現像バイアスはプラス２５０Ｖで行った。また、画像評価も実験例１と同様に行った。結果を表１９に示す。
【０１３８】
【表１９】
2006058904.tif 000021
【０１３９】
上記のように潜像担持体上のカブリトナー量は０．０１mg/cm2以下であった。更に、全白印字及びテストパターン印字を行った記録材上を光学顕微鏡により観察したところカブリは殆ど無く、高品質な画像を形成する事ができた。
【０１４０】
また、トナー担持体表面を定性分析及び電子顕微鏡観察したところ、着色剤単体及び表面に着色剤が露出したトナー母粒子が付着していることが確認された。また、３０００枚のランニング印字を行っても最後まで安定して、初期と同等のカブリの無い良好な画像を形成する事ができた。また、同様な試験を３５℃〜６５％の高温高湿下及び１０℃〜１５％の低温低湿下において行ったが、著しい画質劣化はなく、安定して良好な画像を形成する事ができた。そして、３０００枚ランニング印字後、トナー担持体表面を目視観察及び顕微鏡観察したところ、上記トナー担持体の表面に、初期よりも幾分増加した着色剤単体及び表面に着色剤が露出したトナー母粒子が確認された。
【０１４１】
以上、実験例１１の結果より、着色剤がトナー担持体表面に付着していても、図９（ａ）に示すように、着色剤の摩擦帯電列がトナー母粒子よりもマイナスであるなら、カブリの無い良好な画像を形成する事ができる。
【実施例１２】
【０１４２】
次に本発明の請求項３記載の帯電列の関係で、図１０（ａ）に示す場合の実験例を示す。
【０１４３】
本実験例では、実験例１１の使用したトナー担持体Ｇの替わりに、表２０に示すトナー担持体を使用した。
【０１４４】
表２０に本実験例で用いたトナー担持体の特性を示す。
【０１４５】
【表２０】
2006058904.tif 000022
【０１４６】
また、表２１に上記トナー担持体の特性を示す。
【０１４７】
【表２１】
2006058904.tif 000023
【０１４８】
また、供給部材、層厚規制部材は実験例１１と同様なものを用いた。またトナー母粒子Ｂ、外添剤ｄ、着色剤ｂも実験例１１と同じものを用いた。尚、本実験例で用いた部材の帯電列を図１９に示す。また、画像形成、画像評価及び観察評価についても、実験例１１と同様に行った。その結果、実験例１１と同様に良好な画像を形成する事ができた。潜像担持体上のカブリトナー量を表２２に示す。
【０１４９】
【表２２】
2006058904.tif 000024
【０１５０】
また、３０００枚のランニング印字を行っても最後まで安定して、初期と同等のカブリの無い良好な画像を形成する事ができた。また、同様な試験を３５℃〜６５％の高温高湿下及び１０℃〜１５％の低温低湿下において行ったが、著しい画質劣化はなく、安定して良好な画像を形成する事ができた。そして、３０００枚ランニング印字後、トナー担持体表面付近のトナーを目視観察及び電子顕微鏡観察したところ、トナーから遊離した着色剤単体が確認された。
【０１５１】
以上、実験例１２の結果より、着色剤がトナー母粒子から離脱しトナー担持体に付着した場合、更に遊離している状態にあっても、図１１（ａ）に示す帯電列の関係であれば、トナーを所望の極性に維持し、逆極性トナーの発生を防止し、ひいては地カブリを防止することができる。
【実施例１３】
【０１５２】
次に、本発明の請求項４記載の帯電列の関係、具体的には、本発明の図１１（ａ）及び（ｂ）の帯電列の関係でトナー担持体表面に外添剤が付着している場合のトナー担持体、外添剤、トナー母粒子についての実験例を示す。本実験例では実験例１１で使用した外添剤ｄの替わりに、シリカにアミノシランを表面処理した外添剤ｂと、トナー担持体Ｃ、Ｄ、Ｅの替わりに、表２３に示すようなトナー担持体を用いた。トナー担持体は表面におけるタック性をもつもの、つまり外添剤が付着しやすいように帯電性に影響を及ぼさない程度に表面を粗したものを用いた。
【０１５３】
表２３に本実験例で用いたトナー担持体の特性を示す。
【０１５４】
【表２３】
2006058904.tif 000025
【０１５５】
また、表２４に上記トナー担持体の特性を示す。
【０１５６】
【表２４】
2006058904.tif 000026
【０１５７】
また、供給部材、層厚規制部材は実験例１１と同様なものを用いた。またトナー母粒子Ｂ、着色剤ｂも実験例１１と同じものを用いた。尚、本実験例で用いた部材の帯電列を図１９に示す。また、画像形成、画像評価についても、実験例１１と同様に行った。その結果、実験例１１と同様に良好な画像を形成する事ができた。潜像担持体上のカブリトナー量を表２５に示す。
【０１５８】
【表２５】
2006058904.tif 000027
【０１５９】
また、実験例１１と同様に初期及びランニング試験後、トナー担持体表面を観察したところ、実験例１１とは異なり、トナー担持体の表面に、着色剤単体及び表面に着色剤が露出したトナー母粒子の他に白色の微粉体で覆われている事が観察された。更に、トナー担持体表面を覆っていた白色の微粉体をＸ線マイクロアナライザーにより分析した結果、使用したシリカである事が判明した。以上、実験例１３の結果より、トナー担持体表面に着色剤、外添剤の両方が付着した場合にも、図１１（ａ）に示すように、着色剤及び外添剤の帯電列がトナー母粒子よりもマイナス側であればカブリの無い良好な画像を形成する事ができる。
【実施例１４】
【０１６０】
次に本発明の請求項４記載の別の帯電列の関係で、図１２（ａ）に示す場合の実験例を示す。
【０１６１】
本実験例では、実験例１３の使用した外添剤ｂの替わりに、ヘキサメチルジシラザンで表面処理した外添剤ｃを用いた。帯電列は、図１９に示すように着色剤ｂよりもマイナス側であった。その他は実験例１３と同様にして、画像形成、画像評価及び観察評価を行った結果、実験例１３と同様な、良好な画像を形成する事ができた。
【実施例１５】
【０１６２】
次に、本発明の請求項４記載の更に別の帯電列の関係、具体的には、本発明の図１３（ａ）及び（ｂ）の帯電列の関係でトナー担持体表面に外添剤が付着していない場合のトナー担持体、外添剤、トナー母粒子についての実験例を示す。
【０１６３】
本実験例では実験例１３で使用したトナー担持体Ａ、Ｂの替わりに、トナー担持体として、表２６に示すものを用いた。
【０１６４】
【表２６】
2006058904.tif 000028
【０１６５】
また、表２７に上記トナー担持体の特性を示す。
【０１６６】
【表２７】
2006058904.tif 000029
【０１６７】
帯電列は、図１９に示すように外添剤ｂよりもややマイナス側であった。その他は実験例１３と同様にして、画像形成、画像評価及び観察評価を行った結果、実験例１３と同様な、良好な画像を形成する事ができた。
【実施例１６】
【０１６８】
次に、図１３（ｃ）に示す場合の実験例を示す。
【０１６９】
トナー担持体として本実験例では表面におけるタック性をもつもの、つまり外添剤が付着しやすいように帯電性に影響を及ぼさない程度に表面を粗したものを用いた。表２８に本実験例で用いたトナー担持体の特性を示す。
【０１７０】
【表２８】
2006058904.tif 000030
【０１７１】
また、供給部材、層厚規制部材は実験例１５と同様なものを用いた。またトナー母粒子Ｂ、外添剤ｂ、着色剤ｂも実験例１５と同じものを用いた。尚、本実験例で用いた部材の帯電列を図１９に示す。また、画像形成、画像評価及び観察評価についても、実験例１５と同様に行った。その結果、実験例１５と同様に良好な画像を形成する事ができた。
【０１７２】
上記のように請求項４記載の発明においては、摩擦帯電列の関係を図１１（ａ）、図１２（ａ）及び図１３（ａ）とすることにより、トナー担持体１に、トナー母粒子３から離脱した着色剤４とトナーから遊離した外添剤２の両部剤が付着した場合であっても、トナーを所望の極性に維持し、逆極性トナーの発生を防止し、ひいては地カブリを防止することができる。
【実施例１７】
【０１７３】
次に、本発明の請求項４記載に係る他の例であり、具体的には、本発明の図１４（ａ）及び（ｂ）の帯電列の関係でトナー担持体表面に外添剤が付着している場合のトナー担持体、外添剤、トナー母粒子についての実験例を示す。本実験例では実験例１３で使用した外添剤ｂの替わりに、ヘキサメチルジシラザンで表面処理した外添剤ｃと、トナー担持体Ａ、Ｂの替わりに、表２９に示すようなトナー担持体を用いた。トナー担持体は表面におけるタック性をもつもの、つまり外添剤が付着しやすいように帯電性に影響を及ぼさない程度に表面を粗したものを用いた。
【０１７４】
表２９に本実験例で用いたトナー担持体の特性を示す。
【０１７５】
【表２９】
2006058904.tif 000031
【０１７６】
また、表３０に上記トナー担持体の特性を示す。
【０１７７】
【表３０】
2006058904.tif 000032
【０１７８】
また、供給部材、層厚規制部材は実験例１３と同様なものを用いた。またトナー母粒子Ｂ、着色剤ｂも実験例１３と同じものを用いた。尚、本実験例で用いた部材の帯電列を図１９に示す。また、画像形成、画像評価及び観察評価についても、実験例１３と同様に行った。その結果、実験例１３と同様に良好な画像を形成する事ができた。潜像担持体上のカブリトナー量を表３１に示す。
【０１７９】
【表３１】
2006058904.tif 000033
【０１８０】
また、トナー担持体付近のトナーには、トナーから遊離した着色剤が確認された。
【０１８１】
上記のように、摩擦帯電列の関係を図１４（ａ）とすることにより、着色剤がトナー母粒子から離脱しトナー担持体に付着した場合、更に遊離している状態にあっても、トナーを所望の極性に維持し、逆極性トナーの発生を防止し、ひいては地カブリを防止することができる。
【実施例１８】
【０１８２】
次に、本発明の請求項４記載に係る他の例であり、具体的には、本発明の図１５（ａ）及び（ｂ）の帯電列の関係でトナー担持体表面に外添剤が付着していない場合のトナー担持体、外添剤、トナー母粒子についての実験例を示す。
【０１８３】
本実験例では、実験例１７の使用した外添剤ｃの替わりに、シリカにアミノシランを表面処理した外添剤ｂを用いた。帯電列は、図１９に示すように着色剤ｂよりもプラス側であった。その他は実験例１７と同様にして、画像形成、画像評価及び観察評価を行った結果、実験例１７と同様な、良好な画像を形成する事ができた。また、トナー担持体付近のトナーには、トナーから遊離した着色剤と外添剤が確認された。
【実施例１９】
【０１８４】
次に、図１５（ｃ）に示す場合の実験例を示す。
【０１８５】
トナー担持体として本実験例では表面におけるタック性をもつもの、つまり外添剤が付着しやすいように帯電性に影響を及ぼさない程度に表面を粗したものを用いた。表３２に本実験例で用いたトナー担持体の特性を示す。
【０１８６】
【表３２】
2006058904.tif 000034
【０１８７】
また、供給部材、層厚規制部材は実験例１８と同様なものを用いた。またトナー母粒子Ｂ、外添剤ｂ、着色剤ｂも実験例１８と同じものを用いた。尚、本実験例で用いた部材の帯電列を図１９に示す。また、画像形成、画像評価及び観察評価についても、実験例１８と同様に行った。その結果、実験例１８と同様に良好な画像を形成する事ができた。
【０１８８】
上記のように、摩擦帯電列の関係を図１５（ａ）とすることにより、トナー担持体１に、トナー母粒子３から離脱した着色剤４とトナーから遊離した外添剤２の両部剤が付着した場合や、遊離した着色剤や外添剤が存在する状態にあっても、トナーを所望の極性に維持し、逆極性トナーの発生を防止し、ひいては地カブリを防止することができる。
【実施例２０】
【０１８９】
次に、本発明の請求項４記載に係る他の例であり、帯電列の関係、具体的には、本発明の図１６（ａ）及び（ｂ）の帯電列の関係でトナー担持体表面に外添剤が付着している場合のトナー担持体、外添剤、トナー母粒子についての実験例を示す。本実験例では実験例１９の使用した外添剤ｂの替わりに、ジメチルシリコーンオイルで表面処理した外添剤ａを用いた。帯電列は、図１９に示すように着色剤ｂよりもややマイナス側であった。その他は実験例１９と同様にして、画像形成、画像評価及び観察評価を行った結果、実験例１９と同様な、良好な画像を形成する事ができた。
【０１９０】
上記のように、摩擦帯電列の関係を図１６（ａ）とすることにより、離脱した着色剤及び外添剤がトナー担持体に付着した場合や、遊離した着色剤や浮遊する外添剤が存在する状態にあっても、トナーを所望の極性に維持し、逆極性トナーの発生を防止し、ひいては地カブリを防止することができる。
【０１９１】
以上、反転現像の場合について説明したが、正規現像の場合にも本発明を適用する事ができる。
【０１９２】
また、外添剤、トナー母粒子、トナー担持体の関係について説明を行ったが、トナー母粒子とトナーの帯電列はほぼ同じ位置にあり、前述した実験例のトナー母粒子をトナーに置き換えても、同様な効果があった。
【０１９３】
尚、本発明に用いるトナー支持体２２としては、磁性、非磁性、導電性、絶縁性、金属、ゴム、樹脂等、トナー支持体として形成できるものならば全て用いる事ができる。例えば、材質的にはアルミニウム、ニッケル、ステンレス等の金属、天然ゴム、シリコンゴム、ウレタンゴム、ブタジエンゴム、クロロプレンゴム、ネオプレンゴム、ＮＢＲ等のゴム、スチロール樹脂、塩化ビニル樹脂、ポリウレタン樹脂、ポリエチレン樹脂、メタクリル樹脂、ナイロン樹脂等の樹脂を用いる事ができる。また、形態としては非弾性体、弾性体、単層、多層、フィルム、ローラ等全てのものを用いる事ができる。
【０１９４】
また、本発明に用いる供給部材１９及び層厚規制部材２５としては、トナー担持体２２と同様に全ての材質、形態のものを用いる事ができる。
【０１９５】
更に、本発明に用いるトナー１８としては一般の混練粉砕法、スプレードライ法、重合法によって作製された粒径５〜２０μｍのものを使用することができる。トナー組成としては特に限定されるものではなく、一般的なものを使用することができる。例えば、結着用樹脂としては、ポリスチレン及び共重合体、例えば、水素添加スチレン樹脂、スチレン・イソブチレン共重合体、ＡＢＳ樹脂、ＡＳＡ樹脂、ＡＳ樹脂，ＡＡＳ樹脂、ＡＣＳ樹脂、ＡＥＳ樹脂、スチレン・Ｐクロロスチレン共重合体、スチレン・プロピレン共重合体、スチレン・ブタジエン架橋ポリマー、スチレン・ブタジエン・塩素化パラフィン共重合体、スチレン・アリル・アルコール共重合体、スチレン・ブタジエンゴムエマルジョン、スチレン・マレイン酸エステル共重合体、スチレン・イソブチレン共重合体、スチレン・無水マレイン酸共重合体、アクリレート系樹脂あるいはメタアクリレート系樹脂及びその共重合体、スチレン・アクリル系樹脂及びその共重合体、例えば、スチレン・アクリル共重合体、スチレン・ジエチルアミノ・エチルメタアクリレート共重合体、スチレン・ブタジエン・アクリル酸エステル共重合体、スチレン・メチルメタアクリレート共重合体、スチレン・ｎーブチルメタアクリレート共重合体、スチレン・ジエチルアミノ・エチルメタアクリレート共重合体、スチレン・メチルメタアクリレート・ｎ−ブチルアクリレート共重合体、スチレン・メチルメタアクリレート・ブチルアリレート・Ｎ−（エトキシメチル）アクリルアミド共重合体、スチレン・グリシジルメタアクリレート共重合体、スチレン・ブタジエン・ジメチル・アミノエチルメタアクリレート共重合体、スチレン・アクリル酸エステル・マレイン酸エステル共重合体、スチレン・メタアクリル酸メチル・アクリル酸２ーエチルヘキシル共重合体、スチレン・ｎ−ブチルアリレート・エチルグリコールメタアクリレート共重合体、スチレン・ｎ−ブチルメタアクリレート・アクリル酸共重合体、スチレン・ｎ−ブチルメタアクリレート・無水マレイン酸共重合体、スチレン・ブチルアクリレート・イソブチルマレイン酸ハーフエステル・ジビニルベンゼン共重合体、ポリエステル及びその共重合体、ポリエチレン及びその共重合体、エポキシ樹脂、シリコーン樹脂、ポリプロピレン及びその共重合体、フッソ樹脂、ポリアミド樹脂、ポリビニールアルコール樹脂、ポリウレタン樹脂、ポリビニルブチラール樹脂などを一種類あるいは、二種類以上ブレンドしたものを使用する事ができる。
【０１９６】
着色剤としてはカーボンブラック、スピリットブラック、ニグロシン、ローダミン系、トリアミノトリフェニルメタン、カチオン系、ジオキサジン、銅フタロシアニン、ベリレン、アゾ系、含金アゾ顔料、アゾクロムコンプレックス、カーミン系、ベンジジン系、、ソーラピュアイエロー８Ｇ、キナクリドン、ポリタングストリン酸、インダスレンブルー、スルホンアミド誘導体などの着色剤を使用することができる。
【０１９７】
更に、分散剤として、金属石鹸、ポリエチレングリコールなど、帯電制御剤として、電子受容性の有機錯体、塩素化ポリエステル、ニトロフニン酸、第４級アンモニウム塩、ピリジニル塩などを添加することができる。磁性剤としては結着樹脂１に分散したときに化学的に安定であり、粒径５μｍ以下の微粒子が好ましい。例としては、Ｆｅ、Ｃｏ、Ｎｉ、Ｃｒ、Ｍｎの金属粉、Ｆｅ3 Ｏ4 、Ｆｅ2 Ｏ3 、Ｃｒ2 Ｏ3 、フェライトなどの金属酸化物、マンガンと銅を含む合金など熱処理によって強磁性を示す合金などを用いる事ができ、予めカップリング剤等の予備処理を施しても構わない。また、離型剤としてポリプロピレンワックス、ポリエチレンワックス等を添加する事もできる。更に、その他の添加剤として、ステアリン酸亜鉛、酸化亜鉛、酸化セリウム等を用いる事ができる。また、外添剤としては種種のものを使用する事ができる。例えばシリカ、アルミナ、酸化チタンなどの金属酸化物、及びこれらの複合酸化物等の無機微粒子や、アクリル微粒子等の有機物微粒子を用いる事ができる。また、これらの表面処理剤として、シラン系カップリング剤、チタネート系カップリング剤、フッ素含有シランカップリング剤、シリコーンオイル等を用いる事ができる。上記処理剤で処理された外添剤の疎水化率は従来のメタノール法によるもので６０％以上のものが好ましい。これ以下であると、高温高湿下において、水分の吸着により摩擦帯電電荷の低下が生じ好ましくない。また、外添剤の粒径としては０．００１〜１μｍである事が好ましい。外添剤添加量としてはトナー母粒子に対して０．１〜５ｗｔ％である事が好ましい。また、本発明に用いるトナーの体積抵抗は１０17Ωｃｍ以上が好ましい。但し、抵抗の測定方法はトナーを厚さ０．５ｍｍのペレットに圧粉成形し、上下に電極を載せ、１Ｋｇ／ｃｍ2 の荷重を印加した状態で電圧２５０Ｖを印加したときの電流値を求め、体積抵抗値に換算した。測定は窒素雰囲気に置換した乾燥デシケータ内で行った。
【０１９８】
更に尚、上述の実施例においては、地カブリが発生しやすい一成分圧接現像方式について説明を行ったが、本発明はこれらに限定されるものではなく、別の現像方法、例えば非磁性非接触現像方式、磁性接触現像方式磁性非接触現像方式、等に応用しても同様に地カブリを低減することができる。
【０１９９】
また、上述の実施例では外添剤が１種類のものについて説明を行ったが、外添剤は２種類以上のものを混合したものについても本発明を適用する事ができる。つまり、トナー担持体への付着性により、外添剤の混合物の帯電列を適用する場合、あるいは混合物中のそれぞれの外添剤の帯電列を適用する場合があり、これらを考慮して外添剤を選択することにより地カブリを低減することができる。
【０２００】
以上、実施例を述べたが、本発明は以上の実施例に限定されるものではない。広く電子写真プロセスを用いた画像形成装置に応用することができ、特にプリンターや複写機やファクシミリやディスプレーに応用すれば有効である。
【図面の簡単な説明】
【０２０１】
【図１】（ａ）は本発明の負極性トナーによる現像方法に用いる請求項１記載のトナー担持体、外添剤、トナー母粒子の帯電列関係を示す図、（ｂ）は外添剤がトナー担持体上に付着しない場合の帯電極性を示す図。
【図２】（ａ）は本発明の負極性トナーによる現像方法に用いる請求項１記載に係る他のトナー担持体、外添剤、トナー母粒子の帯電列関係を示す図、（ｂ）は外添剤がトナー担持体表面に付着しない場合の帯電極性を示す図。
【図３】（ａ）は本発明の負極性トナーによる現像方法に用いる請求項２記載のトナー担持体、外添剤、トナー母粒子の帯電列関係を示す図、（ｂ）は外添剤がトナー担持体表面に付着した場合の帯電極性を示す図。
【図４】（ａ）は本発明の負極性トナーによる現像方法に用いる請求項２記載に係る他のトナー担持体、外添剤、トナー母粒子の帯電列関係を示す図、（ｂ）は外添剤がトナー担持体表面に付着した場合の帯電極性を示す図。
【図５】（ａ）は本発明の負極性トナーによる現像方法に用いる請求項２記載に係る他のトナー担持体、外添剤、トナー母粒子の帯電列関係を示す図、（ｂ）は外添剤がトナー担持体上に付着しない場合の帯電極性を示す図、（ｃ）外添剤がトナー担持体表面に付着した場合の帯電極性を示す図。
【図６】（ａ）は本発明の負極性トナーによる現像方法に用いる請求項２記載に係る他のトナー担持体、外添剤、トナー母粒子の帯電列関係を示す図、（ｂ）は外添剤がトナー担持体表面に付着した場合の帯電極性を示す図。
【図７】（ａ）は本発明の負極性トナーによる現像方法に用いる請求項２記載に係る他のトナー担持体、外添剤、トナー母粒子の帯電列関係を示す図、（ｂ）は外添剤がトナー担持体表面に付着しない場合の帯電極性を示す図、（ｃ）は外添剤がトナー担持体表面に付着した場合の帯電極性を示す図。
【図８】（ａ）は本発明の負極性トナーによる現像方法に用いる請求項２記載に係る他のトナー担持体、外添剤、トナー母粒子の帯電列関係を示す図、（ｂ）は外添剤がトナー担持体表面に付着した場合の帯電極性を示す図。
【図９】（ａ）は本発明の正極性トナーによる現像方法に用いる請求項３記載のトナー担持体、外添剤、トナー母粒子の帯電列関係を示す図、（ｂ）は外添剤がトナー担持体上に付着しない場合の帯電極性を示す図。
【図１０】（ａ）は本発明の正極性トナーによる現像方法に用いる請求項３記載に係る他のトナー担持体、外添剤、トナー母粒子の帯電列関係を示す図、（ｂ）は外添剤がトナー担持体表面に付着しない場合の帯電極性を示す図。
【図１１】（ａ）は本発明の正極性トナーによる現像方法に用いる請求項４記載のトナー担持体、外添剤、トナー母粒子の帯電列関係を示す図、（ｂ）は外添剤がトナー担持体表面に付着した場合の帯電極性を示す図。
【図１２】（ａ）は本発明の正極性トナーによる現像方法に用いる請求項４記載に係る他のトナー担持体、外添剤、トナー母粒子の帯電列関係を示す図、（ｂ）は外添剤がトナー担持体表面に付着した場合の帯電極性を示す図。
【図１３】（ａ）は本発明の正極性トナーによる現像方法に用いる請求項４記載に係る他のトナー担持体、外添剤、トナー母粒子の帯電列関係を示す図、（ｂ）は外添剤がトナー担持体上に付着しない場合の帯電極性を示す図、（ｃ）外添剤がトナー担持体表面に付着した場合の帯電極性を示す図。
【図１４】（ａ）は本発明の正極性トナーによる現像方法に用いる請求項４記載に係る他のトナー担持体、外添剤、トナー母粒子の帯電列関係を示す図、（ｂ）は外添剤がトナー担持体表面に付着した場合の帯電極性を示す図。
【図１５】（ａ）は本発明の正極性トナーによる現像方法に用いる請求項４記載に係る他のトナー担持体、外添剤、トナー母粒子の帯電列関係を示す図、（ｂ）は外添剤がトナー担持体表面に付着しない場合の帯電極性を示す図、（ｃ）は外添剤がトナー担持体表面に付着した場合の帯電極性を示す図。
【図１６】（ａ）は本発明の正極性トナーによる現像方法に用いる請求項４記載に係る他のトナー担持体、外添剤、トナー母粒子の帯電列関係を示す図、（ｂ）は外添剤がトナー担持体表面に付着した場合の帯電極性を示す図。
【図１７】本発明の実施例で用いた現像方法からなる一画像形成装置の断面概観図。
【図１８】本発明の負極性トナーの実験例に用いた部材の帯電列関係を示す図。
【図１９】本発明の正極性トナーの実験例に用いた部材の帯電列関係を示す図。
【符号の説明】
【０２０２】
１  トナー担持体
２  外添剤
３  トナー母粒子
４  着色剤
１１  潜像担持体
１２  導電性の支持部
１３  感光層
１４  帯電器
１５  光源
１６  結像光学系
１７  現像装置
１８  トナー
１９  供給部材
２０  シャフト
２１  発泡部材
２２  トナー担持体
２３  シャフト
２４  弾性体
２５  規制部材
２６  現像バイアス印加手段
２７  シール部材
２８  転写器
２９  記録紙
【図１】
2006058904.tif 000035
【図２】
2006058904.tif 000036
【図３】
2006058904.tif 000037
【図４】
2006058904.tif 000038
【図５】
2006058904.tif 000039
【図６】
2006058904.tif 000040
【図７】
2006058904.tif 000041
【図８】
2006058904.tif 000042
【図９】
2006058904.tif 000043
【図１０】
2006058904.tif 000044
【図１１】
2006058904.tif 000045
【図１２】
2006058904.tif 000046
【図１３】
2006058904.tif 000047
【図１４】
2006058904.tif 000048
【図１５】
2006058904.tif 000049
【図１６】
2006058904.tif 000050
【図１７】
2006058904.tif 000051
【図１８】
2006058904.tif 000052
【図１９】
2006058904.tif 000053